Japanese)厚さ1μm以下のAl-(2~30)at%Ge合金をNb中に体積率1:3となるよう均質に複合芯材を作製する。急熱・急冷処理をして低結晶秩序度のNb3(Al、Ge)-A15相化合物を生成させ、更に結晶秩序化のため熱処理を追加する工程を経て、高結晶秩序度のNb3(Al、Ge)-A15相超伝導体を得る。続いて、結晶秩序度の低いA15相化合物フィラメントを複合線中に形成した状態で、この複合線上に電気メッキ等により、超伝導安定化材としてのCuを被覆する。その後、結晶秩序化のため熱処理を施して、結晶秩序度が高く、Cu安定化したNb3(Al、Ge)超伝導体の複合線を得る。Japanese)Ge又はSiを添加してTc及びHc2を向上させたNb3Al極細多芯線において、高いJcを得ることができ、27T級の強磁場発生を可能とする超伝導線材を提供する。急熱・急冷処理し、更に超伝導安定化材を被覆する等の処理を施すことにより、Al5相化合物のNb3(Al、Ge)の結晶秩序度を回復させることができる。